(57)【要約】  ガラス製品の製造方法は、ガラス材料からなる被加工物（５）を互いに対向する２つのパンチ（２ａ，２ｂ）の間に挟み込んで配置する工程と、被加工物（５）に対するパルス電流の印加を開始する工程と、２つのパンチ（２ａ，２ｂ）によって被加工物（５）に対する加圧を開始する工程とを含み、パルス電流の印加によって被加工物（５）の温度を高くした状態で被加工物（５）を変形させる放電プラズマ加工により、被加工物（５）からガラス製品を得る。
2014017263.tif 000002
【特許請求の範囲】
【請求項１】
ガラス材料からなる被加工物を互いに対向する２つのパンチの間に挟み込んで配置する工程と、
前記被加工物に対するパルス電流の印加を開始する工程と、
前記２つのパンチによって前記被加工物に対する加圧を開始する工程とを含み、
前記パルス電流の印加によって前記被加工物の温度を高くした状態で前記被加工物を変形させる放電プラズマ加工により、前記被加工物からガラス製品を得る、ガラス製品の製造方法。
【請求項２】
前記被加工物に対するパルス電流の印加を開始する工程と、前記２つのパンチによって前記被加工物に対する加圧を開始する工程とが同時に行なわれる、請求項１に記載のガラス製品の製造方法。
【請求項３】
パルス電流によってガラス材料からなる被加工物の温度を高くした状態で前記被加工物を変形させる放電プラズマ加工により、前記被加工物からガラス製品を製造するための装置であって、
前記被加工物に対してパルス電流を印加するためのパルス電流印加部と、
前記被加工物を挟み込んで保持し、加圧するための保持部とを備える、ガラス製品製造装置。
【請求項４】
前記パルス電流印加部による前記被加工物に対するパルス電流の印加と、前記保持部による前記被加工物に対する加圧とが同時に行なわれる、請求項３に記載のガラス製品製造装置。
【発明の詳細な説明】
【技術分野】
【０００１】
本発明は、ガラス製品の製造方法およびガラス製品製造装置に関するものである。ガラス製品の例としては、たとえばガラスレンズを挙げることができる。
【背景技術】
【０００２】
特開２０１１−１６６７１号公報（特許文献１）には、被加工物であるガラス板材のガラス転移温度Ｔｇ以上の温度で、ガラス板材に対してモールド（型）を押し付けることにより、ガラス板材をガラスレンズに成形する、熱インプリント方式によるガラスレンズの製造方法が開示されている。【０００３】
特開２０１１−１８４２５７号公報（特許文献２）には、Ｂｉ2Ｏ3を含むガラス材料からなる被加工物を成形型の加工面形状に合わせて加工（プリフォーム）した後に、ガラス材料からなる被加工物をガラス材料のガラス転移温度Ｔｇ以上、屈伏温度Ｔｓ以下の温度でアニールし、ガラス材料からなる被加工物を成形型で加圧して加工する、ガラスレンズの製造方法が開示されている。【０００４】
特許文献１，２に記載のガラスレンズの製造方法では、ガラス材料のガラス転移温度Ｔｇと屈伏温度Ｔｓを基準としてガラス材料からなる被加工物の加工を行っている。一般的には、プリフォーム時の加工温度は、ガラス材料のガラス転移温度Ｔｇ〜屈伏温度Ｔｓであり、加圧成形時の加工温度は屈伏温度Ｔｓよりも３０〜５０℃高い温度である。【０００５】
ところで、国際公開ＷＯ２０１１／０８９９７１号（特許文献３）には、２つのパンチの間に被加工物を配置した状態で、２つのパンチの間にパルス電流を印加して被加工物の温度を高くすることにより、被加工物を加工する放電プラズマ加工法により、半導体結晶体をレンズ等の所望の形状に変形させることが開示されている。しかし、ガラス製品全般の製造については何ら記載されていない。
【先行技術文献】
【特許文献】
【０００６】
【特許文献１】特開２０１１−１６６７１号公報
【特許文献２】特開２０１１−１８４２５７号公報
【特許文献３】国際公開ＷＯ２０１１／０８９９７１号
【発明の概要】
【発明が解決しようとする課題】
【０００７】
近年、ガラスレンズの小型化および薄型化を実現するために、ガラス材料のガラス転移温度Ｔｇと屈伏温度Ｔｓとが高くなってきている。このため、ガラス材料からなる被加工物の加工温度が高くなり、成形に用いられる型や型の表面コート材が高い温度にさらされるため、型や表面コート材が熱負荷によってダメージを受けやすくなり、型や表面コート材の製品寿命が短くなるという問題がある。表面コート材は、たとえばＤＬＣ（Diamond  Like  Carbon）からなり、被加工物が型から離れやすくなるように型の表面に設けられている。【０００８】
また、ガラス材料からなる被加工物の加工温度が高くなる一方で、ガラスレンズの製造装置では製造時間を短縮するためには、従来よりも加工時の温度上昇および温度降下を急速に行なうことになり、その結果、製造装置が複雑化、大型化し、製造装置のコストが上がるという問題がある。【０００９】
そこで、本発明は、所望の形状のガラス製品を得ることができ、成形に用いられる型やガラス製品の型の表面コート材が熱負荷によるダメージを受けにくく、ガラス製品製造装置を単純な構造にすることができるガラス製品の製造方法およびガラス製品製造装置を提供することを目的とする。
【課題を解決するための手段】
【００１０】
上記目的を達成するため、本発明に基づくガラス製品の製造方法は、ガラス材料からなる被加工物を互いに対向する２つのパンチの間に挟み込んで配置する工程と、上記被加工物に対するパルス電流の印加を開始する工程と、上記２つのパンチによって上記被加工物に対する加圧を開始する工程とを含み、上記パルス電流の印加によって上記被加工物の温度を高くした状態で上記被加工物を変形させる放電プラズマ加工により、上記被加工物からガラス製品を得る。【００１１】
また、本発明に基づくガラス製品製造装置は、パルス電流によってガラス材料からなる被加工物の温度を高くした状態で上記被加工物を変形させる放電プラズマ加工により、上記被加工物からガラス製品を製造するための装置であって、上記被加工物に対してパルス電流を印加するためのパルス電流印加部と、上記被加工物を挟み込んで保持し、加圧するための保持部とを備える。
【発明の効果】
【００１２】
本発明によれば、所望の形状のガラス製品を得ることができ、成形に用いられる型や型の表面コート材が熱負荷によるダメージを受けにくい。また、昇温はパルス電流の印加によって行なわれるので、ガラス製品製造装置を単純な構造にすることができる。
【図面の簡単な説明】
【００１３】
【図１】従来技術に基づくガラス製品の製造方法における温度および加圧力のプロファイルを示すグラフである。
【図２】本発明に基づく実施の形態におけるガラス製品の製造方法のフローチャートである。
【図３】本発明に基づく実施の形態におけるガラス製品製造装置の概念図である。
【図４】本発明に基づく実施の形態におけるガラス製品の製造方法における電流および加圧力のプロファイルを示すグラフである。
【図５】従来技術に基づくガラス製品の製造方法で用いられるガラス製品製造装置のチャンバ内の概念図である。
【図６】本発明に基づく実施の形態のガラス製品の製造方法で用いられるガラス製品製造装置のチャンバ内の概念図である。
【図７】本発明に基づく実施の形態で示した実施例における電流、温度、変位量、加圧力のプロファイルを示すグラフである。
【発明を実施するための形態】
【００１４】
発明者は、本発明を検討するに当たって、以下のような従来技術に基づくガラス製品の製造方法を比較対象とした。
【００１５】
従来技術に基づくガラス製品の製造方法では、ガラス材料からなる被加工物を配置した２つのパンチとダイ（スリーブ）は、周囲に配置された発熱体によって加熱され、ガラス材料のガラス転移温度Ｔｇおよび屈伏温度Ｔｓを基準とする加工温度に到達した段階で被加工物をパンチによって加圧して成形することで、ガラス製品が製造される。被加工物の加工条件は、パンチに設けられた熱電対で測定された温度を基準として決められている。熱電対は、パンチに埋設されたり、ダイに埋設されたり、発熱体の近傍に配置されたりする。
【００１６】
図１は、従来技術に基づくガラス製品の製造方法における温度および加圧力のプロファイルを示すグラフである。図１に示すように、従来技術に基づくガラス製品の製造方法では、発熱体による被加工物を配置した２つのパンチとダイの昇温中は被加工物を加圧せず、ガラス材料の屈伏温度Ｔｓを３０〜５０℃超えた時点でパンチによる被加工物の加圧を開始し、降温を開始してガラス転移温度Ｔｇ以下になった点で加圧力を開放し、被加工物の冷却を開始する。冷却方法としては、放冷の場合と空気やＮ2ガスを吹き付けて急冷する場合とがある。
【００１７】
（実施の形態）
図２〜図４を参照して、本発明に基づく実施の形態１におけるガラス製品の製造方法およびガラス製品製造装置について説明する。本実施の形態におけるガラス製品の製造方法のフローチャートを図２に示す。本実施の形態におけるガラス製品の製造方法で用いられるガラス製品製造装置である放電プラズマ加工装置の概念図を図３に示す。
【００１８】
図３に示すように、放電プラズマ加工装置１０１は、チャンバ１と、上下方向に互いに対向する２つのパンチ２ａ，２ｂと、パンチ２ａ，２ｂを取り囲む円筒形のダイ３と、熱電対４と、直流パルス電源６と、配線７ａ，７ｂと、変位部８ａ，８ｂとを備える。パンチ２ａ，２ｂは、それぞれ導電性を有する。パンチ２ａ，２ｂとダイ３とは、チャンバ１の内部に配置されている。ガラス材料からなる被加工物５は、ダイ３の内部で２つのパンチ２ａ，２ｂに挟まれるように配置される。熱電対４は、被加工物５の加工中の温度を測定するために、一方の端部がダイ３の内部に至るように配置されている。変位部８ａ，８ｂには、それぞれパンチ２ａ，２ｂが固定されており、変位部８ａ，８ｂは、パンチ２ａ，２ｂをそれぞれ上下方向に変位させる。直流パルス電源６は、配線７ａ，７ｂにより、パンチ２ａ，２ｂと電気的に接続されている。
【００１９】
放電プラズマ加工装置１０１は、変位部８ａ，８ｂによるパンチ２ａ，２ｂの少なくとも一方の変位によって被加工物５を加圧するとともに、直流パルス電源６からパンチ２ａ，２ｂ間にパルス電流を印加することにより、被加工物５を加工してガラス製品を製造する。すなわち、放電プラズマ加工装置１０１は、パルス電流によってガラス材料からなる被加工物５の温度を高くした状態で被加工物５を変形させる放電プラズマ加工により、被加工物５からガラス製品を製造するための装置であって、被加工物５に対してパルス電流を印加するためのパルス電流印加部としての直流パルス電源６と、被加工物５を挟み込んで保持し、加圧するための保持部としてのパンチ２ａ，２ｂとを備える。
【００２０】
本実施の形態におけるガラス製品の製造方法は、ガラス材料からなる被加工物５を互いに対向する２つのパンチ２ａ，２ｂの間に挟み込んで配置する工程Ｓ１と、被加工物５に対するパルス電流の印加を開始する工程Ｓ２と、２つのパンチ２ａ，２ｂによって被加工物５に対する加圧を開始する工程Ｓ３とを含み、パルス電流の印加によって被加工物５の温度を高くした状態で被加工物５を加圧により変形させる放電プラズマ加工により、被加工物５からガラス製品を得る。
【００２１】
本実施の形態におけるガラス製品の製造方法の電流および加圧力のプロファイルは図４に示すようになる。
【００２２】
本実施の形態におけるガラス製品の製造方法では、所望の形状のガラス製品を得ることができる。この際、成形に用いられる型や型の表面コート材が熱負荷によるダメージを受けにくい。また、本実施の形態におけるガラス製品の製造方法であれば、被加工物の昇温はパルス電流の印加によって行なわれるので、ガラス製品製造装置を単純化することができる。
【００２３】
本実施の形態におけるガラス製品の製造方法においては、ガラス材料のガラス転移温度Ｔｇおよび屈伏温度Ｔｓを基準としてガラス材料からなる被加工物の加工を行なう必要がない。比較のために、従来技術に基づくガラス製品の製造方法で用いられるガラス製品製造装置のチャンバ１内の概念図を図５に示す。
【００２４】
従来技術に基づくガラス製品の製造方法では、ガラス材料からなる被加工物５を配置した２つのパンチ２ａ，２ｂおよびダイ３は、周囲に配置された発熱体１４によって加熱される。このとき、パンチ２ｂに埋設された熱電対４によって温度が測定される。パンチ２ａ，２ｂおよびダイ３がガラス材料のガラス転移温度Ｔｇおよび屈伏温度Ｔｓを基準とする加工温度に到達した段階で、パンチ２ｂが下方に変位することによってガラス材料からなる被加工物５を加圧し、成形する。加工条件は、パンチ２ｂに設けられた熱電対４で測定された温度を基準として決められている。
【００２５】
これに対して、本実施の形態におけるガラス製品の製造方法で用いられるガラス製品製造装置である放電プラズマ加工装置１０１のチャンバ１内の概念図を図６に示す。本実施の形態では、被加工物５に対するパルス電流の印加と加圧とを同時に行なうことができる。
【００２６】
本実施の形態におけるガラス製品の製造方法では、被加工物５に対するパルス電流の印加を開始する工程Ｓ２と、被加工物５に対する加圧を開始する工程Ｓ３とが同時に行なわれることがより好ましい。この場合、昇温のための待ち時間をなくすことができ、加工時間を短縮することができる。
【００２７】
同様に、本実施の形態におけるガラス製品製造装置では、パルス電流印加部による被加工物５に対するパルス電流の印加と、保持部としてのパンチ２ａ，２ｂによる被加工物５に対する加圧とが同時に行なわれることが好ましいといえる。
【００２８】
本実施の形態におけるガラス製品の製造方法では、被加工物５の加工条件はパルス電流の大きさ（電流値）と印加時間とで定められる。具体的には、パルス電流の印加と同時に加圧を開始し、パルス電流の印加を止めた後に加圧力を開放する。このため、本実施の形態におけるガラス製品の製造方法では、ガラス材料の物性値（ガラス転移温度Ｔｇ、屈伏温度Ｔｓなど）にとらわれない。
【００２９】
本実施の形態におけるガラス製品の製造方法では、被加工物５の加工時の最高到達温度がガラス材料の屈伏温度Ｔｓから５０℃〜１００℃低い温度で、ガラスレンズなどのガラス製品を製造することができる。このため、成形に用いられる型や型の表面コート材が高い温度にさらされることがなく、型や表面コート材が熱負荷によるダメージを受けにくくなり、型や表面コート材の製品寿命が長くなる。また、被加工物５の加工時の温度上昇・温度降下を急速に行なう必要がなくなるので、ガラス製品製造装置が複雑化・大型化せず、ガラス製品製造装置のコストが下がる。
【００３０】
本実施の形態におけるガラス製品の製造方法で用いられるガラス製品製造装置である放電プラズマ加工装置１０１では、従来技術に基づくガラス製品の製造方法で用いられるガラス製品製造装置に備わっていたような発熱体が不要である一方で、図３に示すような被加工物５にパルス電流を印加する直流パルス電源６を備える。このため、放電プラズマ加工装置１０１のチャンバ１内に発熱体を設置する必要がなくなり、ガラス製品製造装置を単純な構造にすることができる。
【００３１】
さらに、従来技術に基づくガラス製品の製造方法で用いられるガラス製品製造装置では、発熱体を含めて断熱する断熱構造が必要であったが、本実施の形態におけるガラス製品の製造方法で用いられるガラス製品製造装置である放電プラズマ加工装置１０１では、パンチ２ａ，２ｂおよびダイ３だけを断熱する断熱構造を備えていればよいため、ガラス製品製造装置を小型化することができる。
【００３２】
また、本実施の形態におけるガラス製品の製造方法で用いられるガラス製品製造装置である放電プラズマ加工装置１０１では、従来技術に基づくガラス製品の製造方法で用いられるガラス製品製造装置のような温度制御用のプログラム制御器が不要である一方で、パルス電流制御用のプログラム制御器を備える。
【００３３】
なお、ダイ３やパンチ２ａ，２ｂに設けられた熱電対４は、温度制御のためではなく、異常発熱などのトラブル検知用として用いられる。
【００３４】
（実施例）
本発明のより具体的な実施例として、屈伏温度が６５０℃であるガラス材料からなり、直径１５ｍｍ、厚み３ｍｍである被加工物を加工してガラスレンズを製造した例を示す。図７は、本実施例における電流、温度、変位量、加圧力のプロファイルを示すグラフである。温度は、熱電対で測定したものである。
【００３５】
屈伏温度が６５０℃であるガラス材料からなり、直径１５ｍｍ、厚み３ｍｍである被加工物を、２つのパンチの間に配置し、２つのパンチの間に０．１ｋＮの加圧力をかけた状態を初期状態とした。図７に示すように、印加するパルス電流の電流値は最初の１分間で５００Ａまで上げ、その後１分間で４００Ａまで下げ、その状態でその後１分間保持した。この間、加圧力を２ｋＮまで漸増させたが、被加工物は破壊されることなく変形を続け、所望の形状を有するガラスレンズを製造することができた。このとき、ダイに設けられた熱電対の最高到達温度は５７５℃であった。
【００３６】
ここでは、ガラスレンズを製造する例を示したが、ガラスレンズ以外のガラス製品の製造においても、本発明は同様に適用することができる。
【００３７】
このように、本発明に基づくガラス製品の製造方法によれば、ガラス材料の屈伏温度以下で被加工物を加圧して加工することができるとともに、成形に用いられる型や型の表面コート材が高い温度に長時間さらされることがなくなる。したがって、型や表面コート材が熱負荷によるダメージを受けにくくなり、その結果、型や表面コート材の製品寿命が長くなる。
【００３８】
本発明では、被加工物の加工時の最高到達温度がガラス材料の屈伏温度Ｔｓから５０℃〜１００℃低い温度でガラスレンズなどのガラス製品を製造することができる。このため、成形に用いられる型や型の表面コート材が高い温度にさらされることがなく、型や表面コート材が熱負荷によるダメージを受けにくくなり、型や表面コート材の製品寿命が長くなる。また、被加工物の加工時の温度上昇・温度降下を急速に行なう必要がなくなり、ガラス製品製造装置が複雑化・大型化せず、ガラス製品製造装置のコストが下がる。
【００３９】
なお、今回開示した上記実施の形態はすべての点で例示であって制限的なものではない。本発明の範囲は上記した説明ではなくて請求の範囲によって示され、請求の範囲と均等の意味および範囲内でのすべての変更を含むものである。
【産業上の利用可能性】
【００４０】
本発明は、ガラス製品の製造方法およびガラス製品製造装置に利用することができる。
【符号の説明】
【００４１】
１  チャンバ、２ａ，２ｂ  パンチ、３  ダイ、４  熱電対、５  被加工物、６  直流パルス電源、７ａ，７ｂ  配線、８ａ，８ｂ  変位部、１４  発熱体、１０１  放電プラズマ加工装置。
【図１】
2014017263.tif 000003
【図２】
2014017263.tif 000004
【図３】
2014017263.tif 000005
【図４】
2014017263.tif 000006
【図５】
2014017263.tif 000007
【図６】
2014017263.tif 000008
【図７】
2014017263.tif 000009
【手続補正書】
【提出日】平成27年3月24日(2015.3.24)
【手続補正１】
【補正対象書類名】特許請求の範囲
【補正対象項目名】全文
【補正方法】変更
【補正の内容】
【特許請求の範囲】
【請求項１】
ガラス材料からなる板状の被加工物を互いに対向する２つのパンチの間に挟み込んで配置する工程と、
前記被加工物に対するパルス電流の印加を開始する工程と、
前記２つのパンチによって前記被加工物に対する加圧を開始する工程とを含み、
前記パルス電流の印加によって前記被加工物の温度を高くした状態で前記被加工物を変形させる放電プラズマ加工により、前記被加工物からガラス製品を得る、ガラス製品の製造方法。
【請求項２】
前記被加工物に対するパルス電流の印加を開始する工程と、前記２つのパンチによって前記被加工物に対する加圧を開始する工程とが同時に行なわれる、請求項１に記載のガラス製品の製造方法。
【請求項３】
パルス電流によってガラス材料からなる板状の被加工物の温度を高くした状態で前記被加工物を変形させる放電プラズマ加工により、前記被加工物からガラス製品を製造するための装置であって、
前記被加工物に対してパルス電流を印加するためのパルス電流印加部と、
前記被加工物を挟み込んで保持し、加圧するための保持部とを備える、ガラス製品製造装置。
【請求項４】
前記パルス電流印加部による前記被加工物に対するパルス電流の印加と、前記保持部による前記被加工物に対する加圧とが同時に行なわれる、請求項３に記載のガラス製品製造装置。
【手続補正２】
【補正対象書類名】明細書
【補正対象項目名】００１０
【補正方法】変更
【補正の内容】
【００１０】
上記目的を達成するため、本発明に基づくガラス製品の製造方法は、ガラス材料からなる板状の被加工物を互いに対向する２つのパンチの間に挟み込んで配置する工程と、上記被加工物に対するパルス電流の印加を開始する工程と、上記２つのパンチによって上記被加工物に対する加圧を開始する工程とを含み、上記パルス電流の印加によって上記被加工物の温度を高くした状態で上記被加工物を変形させる放電プラズマ加工により、上記被加工物からガラス製品を得る。
【手続補正３】
【補正対象書類名】明細書
【補正対象項目名】００１１
【補正方法】変更
【補正の内容】
【００１１】
また、本発明に基づくガラス製品製造装置は、パルス電流によってガラス材料からなる板状の被加工物の温度を高くした状態で上記被加工物を変形させる放電プラズマ加工により、上記被加工物からガラス製品を製造するための装置であって、上記被加工物に対してパルス電流を印加するためのパルス電流印加部と、上記被加工物を挟み込んで保持し、加圧するための保持部とを備える。
【国際調査報告】
2014017263.tif 000010
2014017263.tif 000011
2014017263.tif 000012
2014017263.tif 000013
2014017263.tif 000014
2014017263.tif 000015
2014017263.tif 000016